СПОСОБ СОЕДИНЕНИЯ ПРОВОДНИКОВ
CONNECTION METHOD OF CONDUCTORS

Изобретение относится к электротехнике, а именно к способам соединения проводников, к конструкции контактных соединений, используемых для соединения токоподводов электролизеров, электропечей, трансформаторов, подстанций и пр.
Известен способ соединения встык дуговой сваркой медных шин между собой, а также алюминиевых шин (Справочник сварщика. Л.В.Верховенко, А.К.Гукин. Минск, "Высшая школа", 1990, с.166-170).
Недостатком указанного способа является невозможность сварки алюминиевых шин с медными из-за большого перепада температур плавления алюминия и меди.
Прототипом является способ холодной сварки встык двух проводников в виде пластин из меди и алюминия сечением 10×100 мм, по которому соединяемые пластины по месту стыка сначала старательно очищают, обезжиривают растворителем (спирт, ацетон), скальпируют, преимущественно, металлическими щетками, а потом к ним прикладывают значительное механическое усилие перпендикулярно плоскости соединения, достаточное для деформации проводников в месте соединения (Холодная сварка металлов. И.М.Стройман. Ленинград. "Машиностроение", 1985 г., стр.84-90).
2
Однако указанный способ имеет недостатки. Он нуждается в специальном оборудовании и оснастке, которое необходимо менять в зависимости от формы и габаритов проводников. Сечение соединяемых проводников ограничено и составляет 1000 мм. Для соединения проводников больших сечений нужно еще более мощное оборудование.
В основу изобретения поставлена задача создать такой способ соединения проводников, по которому новое расположение проводников и новое выполнение операций по подготовке поверхности соединяемых проводников и созданию деформирующего усилия позволило бы упростить способ, увеличить надежность соединения, расширить сферы его применения и диапазон соединяемых проводников.
Поставленная задача решается тем, что по способу соединения проводников, преимущественно из разнородных материалов, который включает подготовку поверхности соединяемых проводников, расположенных встык и приложение к ним деформирующего усилия, согласно изобретению в проводниках по линии стыка выполняют пазы, чередующиеся с выступами, при этом выступы одного проводника вставляют в пазы другого проводника, а деформирующее усилие прикладывают перпендикулярно к поверхности, ограниченной, по меньшей мере, высотой пазов и выступов более пластичного проводника.
Пазы и выступы могут быть выполнены прямоугольными.
Пазы и выступы могут быть выполнены треугольными.
2
2
2
2
Преимущества предложенного способа заключаются в том, что, благодаря расположению проводников встык предложенным способом, не нужно дорогое специальное оборудование. Для запрессовывания соединяемых проводников используется обычный пресс. Пазы выполняют на фрезерном станке или штамповкой. При фрезеровании пазов делается одновременно и зачистка поверхности соединяемых проводников. Кроме того, увеличивается надежность соединения. Например, при соединении холодной сваркой встык двух проводников в виде пластин 10×100 мм токосъем будет по сечению 1000 мм. При соединении таких же пластин предложенным способом при использовании пазов 3×5 мм, поперечные пазы 3 мм (100/3=33 шт.) создают токосъем 3×33×10=999 мм. А продольные пазы 5 мм (их количество 32 шт.) создают дополнительный токосъем 5×32×10=1600 мм. Общая площадь токосъема будет 1600+999=2599 мм, что в 2599/1000=2,6 раза больше, чем у прототипа.
Способ соединения двух проводников проиллюстрирован схематично на фиг.1-3. На фиг.1, 2 на видах спереди и сбоку показан вариант соединения двух проводников с прямоугольными пазами. На фиг.3 показан вариант соединения двух проводников с треугольными пазами.
На фиг.1-3: 1 - проводник; 2 - проводник; 3 - пазы проводника 1; 4 - выступы проводника 1; 5 - пазы проводника 2; 6 - выступы проводника 2.
На фиг.1-3 проводник 1, например медная шина, соединен с проводником 2, например, алюминиевой шиной. В проводниках 1 выполнены пазы 3 и выступы 4, а в проводниках 2 выступы 6 и пазы 5. На фиг.1-3 выступы 4 проводника 1 вставлены в пазы 5 проводника 2, а выступы 6 проводника 2 вставлены в пазы 3 проводника 1.
По предложенному способу соединяют проводники 1 и 2, преимущественно из разнородных материалов: меди, алюминия, стали и др. В проводниках 1, 2 по линии стыка выполняют фрезерованием или штамповкой соответственно пазы 3 и 5, чередующиеся с выступами 4 и 6. Потом выступы 4 одного проводника 1 вставляют в пазы 5 проводника 2, а выступы 6 проводника 2 вставляют в пазы 3 проводника 1, а деформирующее усилие прикладывают перпендикулярно к поверхности, ограниченной, по меньшей мере, высотой пазов и выступов более пластичного проводника, например, на гидравлическом прессе. При изготовлении пазов 3, 5 и выступов 4, 6 происходит одновременно и их зачистка от окисной пленки. Если проводники 1, 2 были изготовлены давно, то проводят дополнительную подготовку поверхности соединяемых проводников, расположенных встык, по известной технологии, как в прототипе.
Пазы 3, 5 и выступления 4, 6 могут быть выполненные прямоугольными как на фиг.1, или треугольными как на фиг.3.
2
Пример. При соединении алюминиевой и медной шин 10×100 мм (пазы и выступы 3×5 мм из алюминия; количество 17 шт.) общая площадь запрессовки составляет 3×5×17=255 мм, а деформирующее усилие прикладывают перпендикулярно к поверхности, ограниченной, по меньшей мере, высотой пазов и выступов более пластичного проводника, т.е. алюминия.
2
2
Предел прочности на смятие алюминия 9-20 кг/мм. Минимальное усилие запрессовки составляет 20×255=5,1 т. При удельном давлении 120 кг/мм (как при холодной сварке) необходимое усилие пресса 120×255=30,6 т.
2
Тогда, как при холодной сварке встык для соединения пластин из меди и алюминия 10×100 мм необходима сварочная машина усилием 150-200 т с удельным давлением 120 кг/мм.
Поскольку при запрессовке ход поршня пресса всего несколько миллиметров, то эта операция достаточно производительна. При выборе величины пазов и выступов следует учесть, что большее количество пазов и выступов увеличивает надежность соединения за счет продольных пазов, которые значительно увеличивают площадь токосъема, а также при этом увеличивается прочность соединения на разрыв.
Переходное электрическое сопротивление в соединении практически отсутствует, что обеспечивает стойкость и надежность контакта между проводниками.